МАТЕРИАЛ ПОКРЫТИЯ ДЛЯ ЭЛЕКТРООБОРУДОВАНИЯ, СПОСОБ ПОЛУЧЕНИЯ МАТЕРИАЛА ПОКРЫТИЯ ДЛЯ ЭЛЕКТРООБОРУДОВАНИЯ И ЗАКРЫТОЕ ИЗОЛИРУЮЩЕЕ УСТРОЙСТВО

1. Материал покрытия для электрооборудования, содержащий:
матрицу, состоящую из эпоксидной смолы,
первый наполнитель, содержащийся диспергированным в смоле матрицы и состоящий из вискеров с полупроводниковым объемным удельным сопротивлением;
второй наполнитель, содержащийся диспергированным в смоле матрицы и состоящий из частиц с полупроводниковым объемным удельным сопротивлением; и
третий наполнитель, содержащийся диспергированным в смоле матрицы и состоящий из слоистого, волокнистого или пластинчатого вещества с изоляционными свойствами,
причем средний диаметр третьего наполнителя, состоящего из слоистого вещества, составляет от 1 мкм до 50 мкм, средняя длина волокон третьего наполнителя, состоящего из волокнистого вещества, составляет от 1 мкм до 50 мкм, а средний диаметр или средняя длина прямой линии третьего наполнителя, состоящего из пластинчатого вещества, составляет от 0,1 мкм до 2 мкм.
2. Материал покрытия для электрооборудования по п. 1, причем вискер выполнен из ZnO и имеет четырехлучевую форму с ядерной частью и игловидными кристаллическими частями, простирающимися от ядерной части в четырех осевых направлениях.
2
3
3
4
3. Материал покрытия для электрооборудования по п. 1, причем второй наполнитель выполнен из FeO или FeO.
4. Материал покрытия для электрооборудования по п. 1, причем слоистый третий наполнитель выполнен из талька или нитрида бора.
5. Материал покрытия для электрооборудования по п. 1, причем волокнистый третий наполнитель состоит из измельченных стекловолокон или вискеров титаната калия.
6. Материал покрытия для электрооборудования по п. 1, причем пластинчатый третий наполнитель выполнен из слюды или смектита.
7. Материал покрытия для электрооборудования по п. 1, причем поверхность вискера, составляющего первый наполнитель, была подвергнута обработке связывающим титанатом.
8. Материал покрытия для электрооборудования по п. 1, причем первый наполнитель содержится в количестве 1-60 массовых частей на 100 массовых частей смолы матрицы.
9. Материал покрытия для электрооборудования по п. 1, причем добавлен отвердитель, который отверждает смолу матрицы.
10. Материал покрытия для электрооборудования по п. 1, причем смола матрицы дополнительно содержит разбавитель.
11. Способ получения материала покрытия для электрооборудования, включающий:
перемешивание части эпоксидной смолы для компаундирования и первого наполнителя, состоящего из вискеров из ZnO и имеющего полупроводниковое объемное удельное сопротивление, с получением маточной смеси; и
добавление в маточную смесь остальной части эпоксидной смолы, второго наполнителя, состоящего из частиц с полупроводниковым объемным удельным сопротивлением, и третьего наполнителя, состоящего из слоистого, волокнистого или пластинчатого вещества с изоляционными свойствами, и перемешивание остальной части эпоксидной смолы, второго наполнителя, третьего наполнителя и маточной смеси с образованием смеси.
12. Способ получения материала покрытия для электрооборудования по п. 11, дополнительно включающий добавление в смесь отвердителя, который отверждает эпоксидную смолу.
13. Способ получения материала покрытия для электрооборудования, включающий:
перемешивание части эпоксидной смолы для компаундирования, первого наполнителя, состоящего из вискеров с полупроводниковым объемным удельным сопротивлением, второго наполнителя, состоящего из частиц с полупроводниковым объемным удельным сопротивлением, и третьего наполнителя, состоящего из слоистого, волокнистого или пластинчатого вещества с изоляционными свойствами, вместе с перемешивающими частицами, большими по своему размеру, чем наполнители, с образованием первой смеси;
добавление остальной части эпоксидной смолы в первую смесь и перемешивание остальной части эпоксидной смолы и первой смеси с образованием второй смеси; и
фильтрацию второй смеси для отделения перемешивающих частиц.
14. Способ получения материала покрытия для электрооборудования по п. 13, дополнительно включающий добавление отвердителя, который отверждает эпоксидную смолу, во вторую смесь, от которой были отделены перемешивающие частицы.
15. Закрытое изолирующее устройство, содержащее:
проводник, простирающийся в одном направлении;
металлический корпус, охватывающий периферию проводника с заданным промежутком от проводника и наполненный изолирующим газом; и
слой покрытия, состоящий из материала покрытия для электрооборудования по любому из пп. 1-10, сформированный на поверхности внутренней стенки металлического корпуса.